ПРИМЕНЕНИЕ ПРОИЗВОДНЫХ ЖИРНЫХ КИСЛОТ В БИТУМНЫХ КОМПОЗИЦИЯХ ДЛЯ УЛУЧШЕНИЯ ИХ УСТОЙЧИВОСТИ К ХИМИЧЕСКОМУ ВОЗДЕЙСТВИЮ И БИТУМНЫЕ КОМПОЗИЦИИ, СОДЕРЖАЩИЕ УПОМЯНУТЫЕ ПРОИЗВОДНЫЕ

1. Применение по меньшей мере одного производного жирной кислоты в битумной композиции для улучшения устойчивости упомянутой битумной композиции к агрессивным химическим агентам, причем производное жирной кислоты имеет общую формулу (1):
2
3
2
m
1
2
3
где в случае, когда n равно 0, группа Х выбрана из групп NH или NHR, и когда n равно 1, группа Х представляет собой группу -NH-(CH)-NH-, группы R, R, R независимо друг от друга являются насыщенными или ненасыщенными, нормальными или разветвленными углеводородными группами с 8-24 атомами углерода, m составляет от 1 до 8, количество производного жирной кислоты общей формулы (1) в битумной композиции составляет от 2 масс.% до 6 масс.% от массы битумной композиции.
2. Применение по п.1, где количество производного жирной кислоты общей формулы (1) в битумной композиции составляет от 2 масс.% до 4 масс.% от массы битумной композиции, предпочтительно от 2,5 масс.% до 3,5 масс.%.
3. Применение по п.1, где битумная композиция содержит полимер.
4. Применение по п.3, где полимер представляет собой сополимер стирола и бутадиена.
5. Применение по п.4, где полимер представляет собой сополимер стирола и бутадиена, содержащий от 5 масс.% до 50 масс.% звеньев с двойной связью в положении 1,2, происходящих из бутадиена, от общей массы звеньев бутадиена, предпочтительно от 10 масс.% до 40 масс.%, более предпочтительно от 15 масс.% до 30 масс.%, еще предпочтительнее от 20 масс.% до 25 масс.%, еще предпочтительнее от 18 масс.% до 23 масс.%.
6. Применение по п.3, где битумная композиция содержит перекрестно-сшивающий агент.
1
2
3
7. Применение по п.1, где группы R, R, R независимо друг от друга являются насыщенными или ненасыщенными, нормальными или разветвленными углеводородными группами с 12-22 атомами углерода, предпочтительно 14-20 атомами углерода, более предпочтительно 16-18 атомами углерода, еще предпочтительнее 17 атомами углерода.
8. Применение по п.1, где n равно 1.
9. Применение по п.1, где m равно 2.
10. Применение по п.1, где производное жирной кислоты общей формулы (1) представляет собой этилен-бис-стеарамид.
11. Применение по любому из пп.1-10, где агрессивные химические агенты представляют собой углеводороды, в частности углеводороды нефти, такие как керосины, бензины и/или газойли.
12. Применение по любому из пп.1-10, где агрессивные химические агенты представляют собой продукты, применяемые против обледенения, для размораживания и/или удаления снега, такие как солевые растворы и/или композиции на основе этиленгликоля и/или пропиленгликоля.
13. Применение по любому из пп.1-10 для улучшения устойчивости битумной композиции к агрессивным химическим агентам в случае ее применения в области дорожного строительства в качестве поверхностного слоя.
14. Применение по любому из пп.1-10 для улучшения устойчивости битумной композиции к агрессивным химическим агентам в случае, когда она находится в смеси с заполнителями в битумной смеси.
15. Перекрестно-сшитая битумно-полимерная композиция, содержащая по меньшей мере один битум, по меньшей мере одно производное жирной кислоты, имеющее общую формулу (1):
2
3
2
m
1
2
3
где в случае, когда n равно 0, группа Х выбрана из групп NH или NHR, и когда n равно 1, группа Х представляет собой группу -NH- (CH)-NH-, группы R, R, R независимо друг от друга являются насыщенными или ненасыщенными, нормальными или разветвленными углеводородными группами с 8-24 атомами углерода, m составляет от 1 до 8, по меньшей мере один перекрестно-сшитый сополимер ароматического моновинилового углеводорода и сопряженного диена, предпочтительно стирола и бутадиена, причем количество производного жирной кислоты общей формулы (1) составляет от 2 масс.% до 6 масс.% от массы перекрестно-сшитой битумно-полимерной композиции, количество сополимера ароматического моновинилового углеводорода и сопряженного диена, предпочтительно стирола и бутадиена, составляет от 1 масс.% до 10 масс.% от массы перекрестно-сшитой битумно-полимерной композиции, причем упомянутая перекрестно-сшитая битумно-полимерная композиция не содержит масел нефтяного происхождения, масел растительного и/или животного происхождения.
16. Перекрестно-сшитая битумно-полимерная композиция по п.15, в которой сополимер ароматического моновинилового углеводорода и сопряженного диена, предпочтительно стирола и бутадиена, содержит от 5 масс.% до 50 масс.% звеньев с двойной связью в положении 1,2, происходящих из сопряженного диена, предпочтительно бутадиена, от общей массы звеньев сопряженного диена, в частности бутадиена, предпочтительно от 10 масс.% до 40 масс.%, более предпочтительно от 15 масс.% до 30 масс.%, еще предпочтительнее от 20 масс.% до 25 масс.%, еще предпочтительнее от 18 масс.% до 23 масс.%.
17. Перекрестно-сшитая битумно-полимерная композиция по п.15, содержащая перекрестно-сшивающий агент.
18. Перекрестно-сшитая битумно-полимерная композиция по п.15, содержащая от 2 масс.% до 4 масс.% производного жирной кислоты общей формулы (1) от массы перекрестно-сшитой битумно-полимерной композиции, предпочтительно от 2,5 масс.% до 3,5 масс.%.
19. Перекрестно-сшитая битумно-полимерная композиция по п.15, в которой производное жирной кислоты общей формулы (1) представляет собой этилен-бис-стеарамид.
20. Перекрестно-сшитая битумно-полимерная композиция по п.15, содержащая от 2 масс.% до 8 масс.% сополимера ароматического моновинилового углеводорода и сопряженного диена, в частности стирола и бутадиена, от массы перекрестно-сшитой композиции, предпочтительно от 3 масс.% до 7 масс.%, более предпочтительно от 4 масс.% до 5 масс.%.
21. Способ получения перекрестно-сшитой битумно-полимерной композиции по любому из пп.15-20, при котором сначала по меньшей мере один битум, от 1 масс.% до 10 масс.% сополимера ароматического моновинилового углеводорода и сопряженного диена, предпочтительно стирола и бутадиена, и по меньшей мере один перекрестно-сшивающий агент приводят в контакт при температуре от 120 до 220°С, предпочтительно от 140 до 200°С, более предпочтительно от 160 до 180°С, в течение периода от 1 до 48 часов, предпочтительно от 4 до 24 часов, более предпочтительно от 8 часов до 16 часов, причем перекрестно-сшивающий агент может быть исключен в случае, когда сополимер ароматического моновинилового углеводорода и сопряженного диена, предпочтительно стирола и бутадиена, представляет собой сополимер по п.16; затем приводят в контакт с производным жирной кислоты общей формулы (1) в количестве от 2 масс.% до 6 масс.% при 120°С-220°С, предпочтительно 140°С-200°С, более предпочтительно 160°С-180°С, в течение периода от 30 минут до 48 часов, предпочтительно от 1 часа до 24 часов, более предпочтительно от 4 часов до 16 часов.
22. Битумная смесь, содержащая перекрестно-сшитую битумно-полимерную композицию по любому из пп.15-20, смешанную с заполнителями.
23. Способ приготовления битумной смеси по п.22, где заполнители и перекрестно-сшитую битумно-полимерную композицию по любому из пп.15-20 смешивают при 120°С-220°С, предпочтительно 140°С-200°С, более предпочтительно 160°С-180°С.